СПОСОБ ИЗГОТОВЛЕНИЯ ДЕТАЛИ ПУТЕМ ДЕФОРМАЦИИ СТАЛЬНОЙ ПЛАСТИНЫ И ПРИМЕНЕНИЕ СТАЛЬНОЙ ПЛАСТИНЫ ДЛЯ ДЕФОРМИРОВАНИЯ В ДЕТАЛЬ

1. Способ изготовления детали путем деформирования стальной пластины при температуре окружающей среды, включающий высокую деформируемость и сниженную чувствительность к образования трещин механически обрезанных или вырубленных краев пластины, при котором сначала пластину вырезают по размеру из стального полотна или листа при температуре окружающей среды, причем в отдельных случаях осуществляют дополнительные технологические этапы, например вырубку или резку при температуре окружающей среды для выполнения выемок или проемов в листе или в пластине, а затем подготовленную таким образом пластину деформируют при температуре окружающей среды за один или несколько этапов в деталь, отличающийся тем, что независимо от деформирования в деталь холодноупроченные операциями резки или вырубки краевые зоны металлического листа, подвергающиеся заключительной холодной деформации при изготовлении детали, в любой момент после обрезки пластины и возможных дополнительных операций резки или вырубки нагревают до температуры не менее 600ºС , а продолжительность термообработки составляет максимально 10 секунд.
2. Способ по п. 1, отличающийся тем, что время термообработки составляет от 0,02 до 10 секунд.
3. Способ по п. 3, отличающийся тем, что время термообработки составляет от 0,1 до 2 секунд.
4. Способ по любому из пп. 1 – 3, отличающийся тем, что холодноупроченные зоны краевых срезов стального листа нагревают до температуры от 600°C до температуры солидуса.
5. Способ по п. 4, отличающийся тем, что холодноупроченные зоны краевых срезов стального листа нагревают до температуры от Ас1 до температуры солидуса.
6. Способ по любому из пп. 1 – 5, отличающийся тем, что нагрев до температуры преобразования осуществляют индуктивно, конлуктивно, посредством теплоизлучения или лазером.
7. Способ по п. 6, отличающийся тем, что нагрев осуществляют посредством установки контактной сварки или лазером.
8. Способ по любому из пп. 1 – 7, отличающийся тем, что пластину деформируют за один и/или за несколько приемов.
9. Способ по любому из пп. 1 – 8, отличающийся тем, что на стальную пластину нанесено органическое и/или металлическое покрытие.
10. Способ по п. 9, отличающийся тем, что металлическое покрытие содержит цинк и/или марганец, и/или алюминий, и/или кремний.
11. Способ по любому из пп. 1 – 10, отличающийся тем, что термообработку осуществляют в направлении плоскости пластины от ее края на расстояние, соответствующее максимально толщине стального листа.
12. Способ по любому из пп. 1 – 11, отличающийся тем, что зона вокруг места термообработки защищено от окисления.
13. Способ по любому из пп. 1 – 12, отличающийся тем, что для защиты от окисления зону вокруг места термообработки, по меньшей мере, во время термообработки омывают инертным газом.
14. Способ по п. 13, отличающийся тем, что для защиты от окисления зону вокруг места термообработки дополнительно омывают инертным газом до и/или после термообработки.
15. Применение стальной пластины для деформирования в деталь при температуре окружающей среды, при котором пластину перед деформированием механически вырезают по размеру из стального полотна или листа при температуре окружающей среды и осуществляют в отдельных случаях при температуре окружающей среды дополнительные операции вырубки или резки для выполнения отверстий или проемов, при котором, использовании, перед деформированием в деталь осуществляют термообработку обрезанных или вырубленных краев листа после их холодного упрочнения, нагревая их до температуры не менее 600°C в течение от 0,02 до 10 секунд или от 0,1 до 2 секунд.